Brevet FR2563827A1 — publié le 19851108

BRIQUE DE fiIAGNESIE CONTENANT DU CARBONE,VERTE,LIEE AVEC UN LIANT ORGANIOUF. La présente invention concerne une brique de magnésie contenant du carbone,verte,liée avec un liant organique pour des récipients métallurgiques destinés à recueillir des masses d'acier en fusion telles que poches de coulée, convertisseurs et fours à arc. Pour la réparation des récipients métallurgiques pour masses d'acier en fusion,on on utilise des briques de magnésie cuites puis imprégnées avec du goudron ainsi que des briques de magnésie liées par du goudron et durcies. La fabrication des briques imprégnées de goudron liées par un produit céramique est très onéreuse et la résistance à la fissuration de ces briques n'est souvent pas suffisante. Les briques liées avec du goudron présentent l'inconvénient d'une résistance insuffisante au façonnage à chaud et en particulier aux températures élevées. Selon la demande de brevet RFA nO 14 71 230, on connaît une brique réfractaire basique,utilisée dans le procédé à soufflage d'oxygène,qui renferme un liant actif en présence d'eau comme par exemple le sulfate de magnésium ou la liqueur noire et 1 à 25 t de brai dur. Mais la résistance de cette brique et son comportement vis-à-vis de l'infiltration des scories ne sont pas satisfaisants. Les briques de magnésie chimiquement liées et imprégnées avec du goudron obtenues selon le procédé de la demande de brevet RFA 20 28 272 soulèvent des difficultés du fait que des gaz dangereux se forment au cours du chauffage en rapport avec le liant en phosphate alcalin, et au cours de leur utilisation présentent un taux d'usure relativement élevé. La présente invention a pour objet une brique de magnésie du type mentionné au début avec laquelle les inconvénients connus de l'état antérieur de la technique sont évités, la dépense en énergie pour sa préparation est diminuée et qui possède avec une bonne résistance un bon comportement au cours de l'utilisation et une meilleure durée de service. L'objet de la présente invention est réalisé par une brique de magnésie contenant du carbone,verte,liée avec un liant organique, caractérisée par le fait qu'elle est imprégnée de goudron et qu'elle est liée avec de la liqueur noire comme liant organique-. La fabrication de cette brique de magnésie s'effectue selon des procédés classiques en mélangeant la fritte granulaire de magnésie avec le liant et en transformant le mélange en briques par pressage sans utiliser de températures élevées, en séchant puis en imprégnant les briques avec du goudron liquide à température élevée et en utilisant le vide, et en durcissant éventuellement les briques imprégnées de goudron. Les briques acquièrent par rapport aux briques de magnésiessvertes,une résistance élevée, un bon comportement en service sans libérer de gaz nocifs en rapport avec le liant organique, une meilleure résistance à l'attaque par les scories et à la fissuration, et une longuev durée de service. La brique de magnésie selon l'invention est expliquée en détail par l'exemple non limitatif 1 en comparaison avec le exemples 2 et 3 qui sont en dehors de l'invention. On a utilisé une magnésite frittée,pauvre en fer, usuelle,pour le revêtement de convertisseurs et ayant plus de 90 % de MgO et un rapport CaO/Si02 de 2,0,et présentant une granulation échelonnée. Les briques pour convertisseurs fabriquées selon les exemples 1 à 3 sont à chaque fois placées par paires l'une contre l'autre en rangées d'environ 60 X 80 cm dans la région de la partie cylindrique du convertisseur. D'après de nombreux essais, on obtient pour 100 à 125 charges une usure des briques de magnésie selon l'invention (exemple 1) plus faible de 10 à 30 mm par rapport aux briques des exemples 2 et 3. Exemples x) 1 2 3 -Fritte de magnésie 3 -7 mm % en poids 35 35 35 0,5 -3 mn % en poids 33 33 33 0,09-0,5 mm % en poids 20 12 16 - 0,09 mm % en poids 12 20 16 Noir % en poids + 3 + 4 Liqueur noire solution à 50 % + 2 + 2 Goudron (P sol. 65 C) % en poids - - 3,5 Température de traitement -- - - 900C Pression de façonnage N/mm2 100 100 100 Séchage 150 C/4 h 1500C/4 h - Durcissement -- -- 3000C/5 Cuisson -- 16500C/4h Imprégnation de goudron/Absorption % en poids 4,0 5,0 Vide 80 millibars Température 1800 C Goudron P sol. 600 C x) 1 = Liée par produit organique, verte, imprégnée de goudron 2 = Liée par produit céramique, imprégnée de goudron 3 = Liée par goudron, durcie REVENDICATIONS 1. Brique de magnésie contenant du carbone,verte, liée avec un liant organique, caractérisée par le fait qu'elle est imprégnée de goud-ron. 2. Brique de magnésie selon la revendication 1, caractérisée par le fait qu'elle est liée avec de la liqueur noire comme liant organique.